КОРОНОСТОЙКИЙ ОБМОТОЧНЫЙ ПРОВОД

Полезная модель относится к области электротехники, а именно к обмоточным проводам с эмалевой изоляцией, предназначенным для изготовления обмоток электрических машин, электромагнитных катушек, электрических приборов и аппаратов, измерительных приборов и др.
Известен лак, предназначенный для покрытия проводов с эмалевой изоляцией, на основе полиэфиримида, содержащего в своей структуре атомы кремния (патент РФ №2324244, 31.10.2006).
Использование этого лака для изоляции проводов, повышает их термостойкость. Однако, он не оказывает влияние на короностойкость обмоточных проводов.
Известен обмоточный провод, содержащий токопроводящую жилу и изоляционный слой из тригидроксиэтилциануратного лака. (И.Б.Пешков. Обмоточные провода, М., Энергоатомиздат, 1983 г., с.296-297).
Недостатком данного провода является его низкая короностойкость, что может привести к пробою изоляции и преждевременному выходу из строя обмоток.
Поставленная задача состояла в разработке конструкции обмоточного провода, обладающего высокой стойкостью к коронному разряду и, как следствие, обеспечивающего повышенный срок службы обмоток.
Технический результат достигается тем, что в обмоточном проводе, содержащем токопроводящую жилу, покрытую изоляцией, последняя выполнена двухслойной, при этом внутренний слой выполнен из тригидроксиэтилциануратного лака, содержащего не менее 0,1 объемных % наночастиц оксида кремния, а внешний слой из тригидроксиэтилциануратного лака или полиамидимидного лака или из полиимидно-фторопластовой пленки.
Полезная модель иллюстрируется чертежом, на котором показан обмоточный провод в разрезе.
Обмоточный провод содержит токопроводящую жилу 1, внутренний слой изоляции 2, внешний слой изоляции 3.
Предлагаемый провод изготавливают по традиционной технологии, используемой в производстве обмоточных проводов.
Для токопроводящей жилы и изоляции применяют известные выпускаемые в промышленности материалы.
-9
Наночастицы - частицы размером 10 м.
Образцы проводов испытали на стойкость к коронному разряду в установке для испытаний при высоком напряжении:
- образец 1 - известный провод,
- образец 2 - предлагаемый провод с содержанием наночастиц оксида кремния во внутреннем слое изоляции 0,1 об.%.
- образец 3 - предлагаемый провод с содержанием наночастиц оксида кремния во внутреннем слое изоляции 1 об.%.
Условия испытания обмоточных проводов следующие:
- подаваемое напряжение переменного тока с амплитудой 1200 В, частота 400 Гц с частотой квантования напряжения 5 кГц с крутизной нарастания переднего фронта 4 мкс.
При этом замерялось время воздействия напряжения до пробоя.
Образец провода 1 пробился через 50 секунд.
Образец провода 2 пробился через 37 минут.
Образец провода 3 пробился через 63 минуты.
При повышении концентрации наночастиц оксида кремния в лаке наблюдается тот же эффект, что и в образцах 2 и 3.
Таким образом, предлагаемый обмоточный провод имеет высокую короностойкость, что позволяет повысить надежность проводов и срок службы обмоток.